(57)【特許請求の範囲】
【請求項１】
視野角拡大用のディスコティック液晶層を有する光学機能性フィルムの該ディスコティック液晶層上に粘着剤層を設けるための粘着剤組成物であって、
アクリル系共重合ポリマーを主成分とし、シランカップリング剤及び架橋剤としてトリレンジイソシアネート系架橋剤（Ｘ）とキシリレンジイソシアネート系架橋剤（Ｙ）とを含有し、
トリレンジイソシアネート系架橋剤（Ｘ）の含有量がアクリル系共重合ポリマーの官能基当量で０．５〜３０ｍｍｏｌであり、キシリレンジイソシアネート系架橋剤（Ｙ）の含有量がアクリル系共重合ポリマーの官能基当量で０．２〜１０ｍｍｏｌであることを特徴とするディスコティック液晶層用粘着剤組成物。
【請求項２】
トリレンジイソシアネート系架橋剤（Ｘ）が、トリレンジイソシアネート又はトリメチロールプロパン変性トリレンジイソシアネートであることを特徴とする請求項１に記載のディスコティック液晶層用粘着剤組成物。
【請求項３】
光学機能性フィルムの表面にディスコティック液晶層及び請求項１又は２に記載のディスコティック液晶層用粘着剤組成物からなる粘着剤層が順次設けられてなる、視野角拡大機能付き光学機能性フィルム。
【請求項４】
光学機能性フィルムが偏光子が２枚の支持フィルムで挟持されてなる偏光フィルムであることを特徴とする請求項３に記載の視野角拡大機能付き光学機能性フィルム。
【発明の詳細な説明】
【技術分野】
【０００１】
本発明は、ディスコティック液晶層用粘着剤組成物及び視野角拡大機能付き光学機能性フィルムに関し、更に詳しくは、視野角拡大用のディスコティック液晶層を有する光学機能性フィルムの該ディスコティック液晶層上に粘着剤層を設けるための粘着剤組成物であって、ディスコティック液晶層との密着性と耐久性とに優れた粘着剤層を設けることのできる粘着剤組成物及び該粘着剤組成物を使用して得られる視野角拡大機能付き光学機能性フィルムに関する。
【背景技術】
【０００２】
液晶ディスプレイの基本構成は、２枚のガラス基板間に液晶を挟み込んだ液晶パネルであるが、その画像表示形式から、液晶パネルの２枚のガラス基板の表面に偏光素子を配置することが必要であり、通常は偏光フィルムが貼着されているが、その他に液晶ディスプレイの品質を向上させるための種々な光学機能性フィルム、例えば位相差フィルム、視野角拡大フィルム（光学補償フィルム）、輝度向上フィルムなどを配置することが行われている。
【０００３】
これらの光学機能性フィルムの内、視野角拡大フィルムとしては、従来、液晶ポリマーの配向層、特にディスコティック液晶をハイブリッド配向させた光学異方性層がトリアセチルセルロースフィルム（ＴＡＣフィルム）に代表される支持フィルム上に形成された、独立した光学機能性フィルムとして、接着剤層を介して偏光フィルムやその他の光学機能性フィルムに貼着する形で使用されていた. 
【０００４】
しかし、例えば、特に偏光フィルムに貼着する場合、偏光フィルムが偏光子（ヨウ素を吸着させ配向させたポリビニールアルコールフィルム等）を２枚の支持フィルム（ＴＡＣフィルム等）で挟持したものであるため、貼着体は視野角拡大フィルムの支持フィルムと合わせて３枚の支持フィルム及び偏光フィルムの支持フィルムと視野角拡大フィルムの支持フィルムとを接着するための１層の接着剤層を有することとなる。
【０００５】
一方、液晶ディスプレイには、その用途の拡大、多様化に伴って、全体の厚みを薄くすることが求められている。
それ故、２枚の支持フィルムの内の１枚として、予めディスコティック液晶層を設けたフィルムを使用して偏光フィルムを作成して、偏光フィルムの支持フィルムの１枚に直接にディスコティック液晶層を設けた形の視野角拡大機能付き偏光フィルムとし、その結果１枚の支持フィルムと１層の接着剤層の分だけ薄くした、視野角拡大層一体型の偏光フィルムとすることが提案されている。
【０００６】
この視野角拡大層一体型の偏光フィルムの場合、通常、ディスコティック液晶層上に接着剤層を設け、その接着剤層を介して液晶パネルのガラス基板に貼着することとなるが、視野角拡大機能付き偏光フィルムを用途に応じた寸法に切断（チップカット）するためには、ディスコティック液晶層上に設けた接着剤層も同時に切断する形となる。
【０００７】
偏光フィルム等の光学機能性フィルム用の接着剤層を形成する方法としては、従来、エポキシ基と反応する官能基を含有するアクリル系樹脂、エポキシ基と反応する官能基を有するシラン系化合物、エポキシ基を少なくとも２個以上有する化合物、及び架橋剤を含有してなる粘着剤組成物を使用する方法（例えば、特許文献１参照) や、カルボキシル基を有するアクリル系ポリマーとイソシアネート系架橋剤を含有する粘着剤組成物を用い、かつ架橋に作用しない前記架橋剤の割合が７０％以上になるように粘着剤組成物を架橋することにより形成する方法（例えば、特許文献２参照）等が知られている。
【０００８】
しかしながら、これらの従来の接着剤は、被着体（液晶パネルのガラス基板等）との接着性は無論のこと、光学機能性フィルムの支持体として通常使用されているＴＡＣフィルム等のフィルムとの接着性においても、問題はないが、ディスコティック液晶層との接着性は低く、十分ではない。
それ故、上記したように、ディスコティック液晶層上に接着剤層を設けた視野角拡大機能付き偏光フィルムをチップカットする場合には、切断面付近の粘着剤層が切断用の刃に接着してディスコティック液晶層上から除かれてしまい、外観や性能の不具合を生じることとなる。また、液晶セルのガラス基板に貼着後に、何らかの必要性から引き剥がす際には、粘着剤がガラス基板に残る、糊残りが生じることとなる。
【０００９】
【特許文献１】特開平９−２９２５２５号公報
【特許文献２】特開２００３−７３６３９号公報
【発明の開示】
【発明が解決しようとする課題】
【００１０】
本発明は、上記のような従来技術に鑑みてなされたものであって、被着体との接着性は無論のこと、ディスコティック液晶層との接着性にも優れ、しかも液晶ディスプレイ用途に必要な耐久性（耐熱性、耐水性等）にも優れた粘着剤層を形成し得るディスコティック液晶層用粘着剤組成物及びその粘着剤層を有する視野角拡大機能付き光学機能性フィルムを提供することを目的としている。
【課題を解決するための手段】
【００１１】
本発明者らは、鋭意研究の結果、アクリル系ポリマーの架橋剤としてトリレンジイソシアネート系架橋剤（Ｘ）とその他の架橋剤（Ｙ）との両方を使用することにより課題を解決し得ることを見出した。本発明は、かかる知見に基づいて完成したものである。
【００１２】
すなわち、本発明は、
（１）視野角拡大用のディスコティック液晶層を有する光学機能性フィルムの該ディスコティック液晶層上に粘着剤層を設けるための粘着剤組成物であって、アクリル系共重合ポリマーを主成分とし、シランカップリング剤及び架橋剤としてトリレンジイソシアネート系架橋剤（Ｘ）とキシリレンジイソシアネート系架橋剤（Ｙ）とを含有し、トリレンジイソシアネート系架橋剤（Ｘ）の含有量がアクリル系共重合ポリマーの官能基当量で０．５〜３０ｍｍｏｌであり、キシリレンジイソシアネート系架橋剤（Ｙ）の含有量がアクリル系共重合ポリマーの官能基当量で０．２〜１０ｍｍｏｌであることを特徴とするディスコティック液晶層用粘着剤組成物、
（２）トリレンジイソシアネート系架橋剤（Ｘ）が、トリレンジイソシアネート又はトリメチロールプロパン変性トリレンジイソシアネートであることを特徴とする上記（１）に記載のディスコティック液晶層用粘着剤組成物、
（３）光学機能性フィルムの表面にディスコティック液晶層及び上記（１）又は（２）のディスコティック液晶層用粘着剤組成物からなる粘着剤層が順次設けられてなる、視野角拡大機能付き光学機能性フィルム、及び
（４）光学機能性フィルムが偏光子が２枚の支持フィルムで挟持されてなる偏光フィルムであることを特徴とする上記（３）の視野角拡大機能付き光学機能性フィルム、
を提供するものである。
【発明の効果】
【００１３】
本発明によれば、被着体との接着性は無論のこと、ディスコティック液晶層との接着性にも優れ、しかも液晶ディスプレイ用途に必要な耐久性（耐熱性、耐水性等）にも優れた粘着剤層を形成し得るディスコティック液晶層用粘着剤組成物及びその粘着剤層を有する視野角拡大機能付き光学機能性フィルムを提供することができる。
【発明を実施するための最良の形態】
【００１４】
本発明のディスコティック液晶層用粘着剤組成物（以下、単に「粘着剤組成物」ということがある。）において、アクリル系共重合ポリマーは（メタ）アクリル酸アルキルエステルを主体とするモノマー混合物を共重合したものであるが、アルキル基の炭素数が４以上の（メタ）アクリル酸アルキルエステルと架橋性の官能基含有モノマーとを、必要に応じて、その他の共重合可能なモノマーと共に共重合することにより得られたものが好ましい。
【００１５】
アルキル基の炭素数が４以上の（メタ）アクリル酸アルキルエステルとしては、（メタ）アクリル酸ブチル、（メタ）アクリル酸ペンチル、（メタ）アクリル酸ヘキシル、（メタ）アクリル酸２−エチルヘキシル、（メタ）アクリル酸イソオクチル、（メタ）アクリル酸デシルなどが挙げられる。また、（メタ）アクリル酸シクロアルキルエステル、（メタ）アクリル酸ベンジルエステル等の脂環族基または芳香族基を有するアルキルエステルであってもよい。これらは単独で用いてもよく、二種以上を組み合わせて用いてもよい。  
【００１６】
架橋性の官能基含有モノマーとしては、重合性の二重結合と、ヒドロキシル基、カルボキシル基、アミノ基、置換アミノ基、エポキシ基等の官能基を分子内に有するモノマーであり、好ましくはヒドロキシル基含有不飽和化合物、カルボキシル基含有不飽和化合物が用いられる。
このような官能基含有モノマーの、具体的な例としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル；（メタ) アクリル酸アセトアセトキシメチル；（メタ）アクリル酸モノメチルアミノエチル、（メタ）アクリル酸モノエチルアミノエチル、（メタ) アクリル酸モノメチルアミノプロピル、（メタ）アクリル酸モノエチルアミノプロピルなどの（メタ）アクリル酸モノアルキルアミノアルキル；アクリル酸、メタクリル酸、クロトン酸、マレイン酸、イタコン酸、シトラコン酸などのエチレン性不飽和カルボン酸などが挙げられる。これらの単量体は単独で用いてもよく、二種以上を組み合わせて用いてもよい。
【００１７】
共重合可能なその他のモノマーとしては、アルキル基の炭素数が３以下の（メタ）アクリル酸アルキルエステル、具体的には、（メタ）アクリル酸メチル、（メタ）アクリル酸エチル及び（メタ）アクリル酸プロピルや、アクリロニトリル、アクリルアミド、酢酸ビニル、酪酸ビニル等のビニルエステルなどが挙げられる。
これらは単独で用いてもよく、二種以上を組み合わせて用いてもよい。
【００１８】
アクリル系共重合ポリマーにおける、アルキル基の炭素数が４以上の（メタ）アクリル酸アルキルエステルモノマーから導かれる構成単位の含有割合は、必要とされる粘着性をもたせるためには６０質量％以上が好ましくい。
即ち、アルキル基の炭素数が４以上の（メタ）アクリル酸アルキルエステルモノマーから導かれる構成単位の含有割合の範囲は、好ましくは６０〜９９質量％であり、特に好ましくは８０〜９５質量％である。
【００１９】
アクリル系共重合ポリマーにおける、架橋性の官能基含有モノマーから導かれる構成単位は、架橋剤により三次元状の架橋結合を形成して凝集力を高めるのに寄与する。このため架橋性の官能基含有モノマーの含有割合は、好ましくは０．１〜１０質量％であり、特に好ましくは１〜５質量％である。
【００２０】
共重合可能なその他のモノマーから導かれる構成単位は、これを導入することによりアクリル系共重合ポリマーのガラス転移点（Ｔｇ) を制御することができ、粘着剤層の粘着力や凝集力を調整することができる。このため共重合可能なその他のモノマーから導かれる構成単位の含有割合は、好ましくは 0〜４０質量％であり、特に好ましくは 0〜１０質量％である。
【００２１】
アクリル系共重合ポリマーのガラス転移点（Ｔｇ）は、必要な粘着性を生じさせるためには、−１０℃以下が好ましく、特に好ましくは、−６０〜−１０℃である。
また、アクリル系共重合ポリマーの質量平均分子量は、残留モノマーによる臭気や被着体に対する汚染などの悪影響を排除するためには１０万以上が好ましく、粘着剤を塗布するために必要な粘度を得るためには２００万以下が好ましい。
即ち、アクリル系共重合ポリマーの質量平均分子量は、好ましくは１０〜２００万であり、特に好ましくは２０〜１５０万である。
【００２２】
本発明の粘着剤組成物においては、架橋剤として、トリレンジイソシアネート系架橋剤（Ｘ）とその他の架橋剤（Ｙ）との両方を含有させる。
ここで、トリレンジイソシアネート系架橋剤（Ｘ）の例としては、トリレンジイソシアネート（ＴＤＩ) やトリメチロールプロバン変性トリレンジイソシアネート (ＴＤＩ- ＴＭＰ) などが挙げられる. 
また、その他の架橋剤（Ｙ）の例としては、トリレンジイソシアネート系架橋剤（Ｘ）以外のイソシアネート系架橋剤、エポキシ系架橋剤、金属キレート系架橋剤、アジリジン系架橋剤などが挙げられる。
【００２３】
トリレンジイソシアネート系架橋剤（Ｘ）以外のイソシアネート系架橋剤の例としては、ヘキサメチレンジイソシアネート（ＨＭＤＩ）、イソホロンジイソシアネート（ＩＰＤＩ）、キシリレンジイソシアネート（ＸＤＩ) 、水素化トリレンジイソシアネート、ジフェニルメタンジイソシアネートなどの多価イソシアネート及びこれらの多価イソシアネートと多価アルコールの付加物、例えば、トリメチロールブロパン変性ＸＤＩ (ＸＤＩ- ＴＭＰ) などが挙げられる。
【００２４】
エポキシ系架橋剤の例としては、１，３−ビス（Ｎ，Ｎ’−ジグリシジジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミンなどが挙げられる。
【００２５】
金属キレート系架橋剤の例としては、アルミニウム、銅、鉄、スズ、亜鉛、チタン、ニッケル、アンチモン、マグネシウム、バナジウム、クロム、ジルコニウムなどの二価以上の金属のアセチルアセトンやアセトン酸エステルからなるキレート化合物、例えば、エチルアセトアセテートアルミニウムジイソプロピオネート、アルミニウムトリス（エチルアセトアセテート）などが挙げられる。
【００２６】
アジリジン系架橋剤の例としては、トリメチロールプロパン−トリ−β−アジリジニルプロピオネート、ビスイソフタロイル−１−（２−メチルアジリジン）などが挙げられる。
【００２７】
これらの、その他の架橋剤（Ｙ）の中では、キシリレンジイソシアネート (ＸＤＩ) 、トリメチロールプロパン変性ＸＤＩ（ＸＤＩ−ＴＭＰ）等のキシリレンジイソシアネート系架橋剤が、貼付後の耐久性に優れている点で、特に好ましい。
これらの、その他の架橋剤（Ｙ）は一種を単独で用いてもよく、二種以上を組み合わせて用いてもよい。
【００２８】
粘着剤組成物における、トリレンジイソシアネート系架橋剤（Ｘ）の含有量は、必要とする密着性を得るためには、アクリル系共重合ポリマーの官能基当量で０．５〜３０ｍｍｏｌの範囲が好ましく、特に１〜２０ｍｍｏｌの範囲が好ましい。
その他の架橋剤（Ｙ）の含有量は、必要とする耐久性（耐熱性、耐水性等) を得るためには、アクリル系共重合ポリマーの官能基当量で０．２〜１０ｍｍｏｌの範囲であることが好ましく、特に０．５〜７ｍｍｏｌの範囲である。
【００２９】
本発明の粘着剤組成物には、湿熱条件下における液晶セル（ガラス）に対する粘着性を向上させ、偏光フィルムや位相差フィルムなどの光学機能性フィルムの浮きや剥がれが生じにくくするため、シランカップリング剤を添加する。
このシランカップリング剤としては、分子内にアルコキシシリル基を少なくとも１個有する有機ケイ素化合物であって、粘着剤成分との相溶性がよく、かつ光透過性を有するもの、例えば実質上透明なものが好適である。このようなシランカップリング剤としては、例えばビニルトリエトキシシラン、ビニルトリス（２−メトキシエトキシ）シラン、３−メタクリロキシプロピルトリメトキシシラン、γ−グリシドキシプロピルトリメトキシシラン、２−（３，４−エポキシシクロヘキシル) エチルトリメトキシシラン、3 −アミノプロピルトリエトキシシラン、Ｎ−フェニル−３−アミノプロピルトリメトキシシランなどが挙げられる。
シランカップリング剤の添加量は、粘着剤組成物１００質量部に対し、０．００１〜１０質量部の範囲が好ましく、特に０．００５〜５質量部の範囲が好ましい。
本発明の粘着剤組成物には、本発明の目的が損なわれない範囲で、所望により、従来粘着剤組成物に使用されている公知の各種添加剤、例えば粘着付与剤、可塑剤、酸化防止剤、紫外線吸収剤などを添加することができる。
【００３０】
本発明の粘着剤組成物は、視野角拡大用のディスコティック液晶層を有する光学機能性フィルムの該ディスコティック液晶層上に粘着剤層を設ける為のものである。
この視野角拡大用のディスコティック液晶層は、一軸性化合物であるディスコティック液晶化合物をハイブリッド配向させた光学異方性層である。
ディスコティック液晶化合物は、Ｓ．Ｃｈａｎｄｒａｓｅｋｈａｒらにより発見され、“Ｐｒａｍａｎａ”９，４７１（１９７７）に発表されたものであり、例えば同著者らによってＤｉｓｃｏｔｉｃＬｉｑｕｉｄＣｒｙｓｔａｌｓと題して“Ｒｅｐ．Ｐｒｏｇ．Ｐｈｙｓ．”５３（１９９０）５７に、あるいは竹中俊介によって“ディスコチック液晶分子のデザインと合成”と題して日本化学会編・季刊化学総説２２巻６０頁に解説されているように、ディスク（円盤）状のコアに比較的長い側鎖が複数個結合した化合物とみられる。
【００３１】
その化合物の種類は主にコアの構造によって類別することができ、６置換ベンゼンおよび３置換ベンゼンの誘導体、フタロシアニンおよびポルフィリンの誘導体、トリフェニレン、トルクセン、ピリリウムの各誘導体、トリベンゾシクロノネン誘導体、アザクラウン誘導体、シクロヘキサン誘導体等があげられる。
【００３２】
視野角拡大用のディスコティック液晶層上に設ける粘着剤層の厚さは、５〜１００μｍが好ましく、特に１０〜５０μｍが好ましい。
この粘着剤層を設ける方法としては、例えばディスコティック液晶層に、当該粘着剤組成物を、公知の方法で直接塗布して粘着剤層を設ける方法、あるいは剥離シート上に当該粘着剤組成物を、公知の方法で塗布して粘着剤層を設けたのち、これをディスコティック液晶層に転写する方法などを用いることができる。
粘着剤組成物の塗布方法としては、例えばグラビヤロールコーター、リバースロールコーター、キスロールコーター、ディップロールコーター、バーコーター、ナイフコーター、スプレーコーターなどを用いる方法を挙げることができる。
【００３３】
なお、本発明の粘着剤組成物が適用できる視野角拡大用のディスコティック液晶層を有する光学機能性フィルムとしては、前記したような、偏光フィルムの支持フィルムの１枚に直接にディスコティック液晶層を設けた形の視野角拡大機能付き偏光フィルムの他、例えば同様にディスコティック液晶層を設けた形の位相差フィルムや輝度向上フィルムの他の光学機能性フィルムも例示することができる。
更に、ディスコティック液晶層を支持フィルム上に形成した独立した光学機能性フィルム（視野角拡大用フィルム) として使用する場合であっても、ディスコティック液晶層に粘着剤層を設ける必要のある時には、本発明の粘着剤組成物が有効に適用できる。
【実施例】
【００３４】
次に、本発明を実施例により、さらに詳細に説明するが、本発明は、これらの例によってなんら限定されるものではない。
なお、各例で得られた粘着剤層付き視野角拡大機能付き偏光フィルムの各評価は、以下に示す要領に従って行った。
（１）密着性
粘着剤層・ディスコティック液晶層付き偏光フィルムを、スーパーカッター（荻野精機製作所社製) にて、２３３ｍｍ×３０９ｍｍに切断し、切断面をルーペを用いて目視して糊欠けの有無、状態を観察し、次の基準で評価した。
◎：糊欠けなし
○：数ヶ所に長さ１００μｍ未満の糊欠けあり
△：数ヶ所に長さ１００μｍ以上の糊欠けあり
×：多数の糊欠けあり
【００３５】
（２）リワーク性
１２５ｍｍ×２５ｍｍの粘着剤層・ディスコティック液晶層付き偏光フィルムを、無アルカリガラスに貼付後、オートクレイブ処理し、２３℃６５％Ｒｈの条件下に２４時間放置した後、無アルカリガラスから引き剥がし、ガラス表面を目視して糊残りの有無を観察し、次の基準で評価した。尚、貼付条件及び引き剥がし条件は、ＪＩＳ  Ｚ  ０２３７に準拠した。
○：糊残りなし
△：一部糊残りあり
×：糊残りあり
【００３６】
（３）耐久性
２３３ｍｍ×３０９ｍｍの粘着剤層・ディスコティック液晶層付き偏光フィルムを、無アルカリガラスに貼付後、オートクレイブ処理し、８０℃ｄｒｙの条件下に２００時間放置した後、偏光フィルムの外観の変化をルーペを用いた目視にて観察し、次の基準で評価した。
◎：欠点なし
○：微小な気泡、スジあり（長さ１００μｍ未満）
△：気泡、スジあり（長さ１００μｍ以上）
×：剥がれあり
【００３７】
また、以下の実施例及び比較例において、アクリル系共重合ポリマーとして、次のものを用いた。
（ポリマーＡ）：アクリル酸ｎ−ブチル９９質量部、アクリル酸１質量部及びアゾビスイソブチロニトリル（開始剤）０．２質量部を酢酸エチル２００質量部中に添加し、６５℃で１７時間攪拌することにより得られた、質量平均分子量１５０万で、Ｔｇが−５４℃のポリマー。
【００３８】
（ポリマーＢ）：アクリル酸ｎ−ブチル８９質量部、アクリル酸メチル１０質量部、アクリル酸１質量部及びアゾビスイソブチロニトリル（開始剤）０．２質量部を酢酸エチル２００質量部中に添加し、６５℃で１７時間攪拌することにより得られた、質量平均分子量１３０万で、Ｔｇが−４９℃のポリマー。
【００３９】
（ポリマーＣ）：アクリル酸ｎ−ブチル９９質量部、アクリル酸１質量部及びアゾビスイソブチロニトリル（開始剤）０．２質量部を酢酸エチル２００質量部中に添加し、７５℃で１０時間攪拌した後、アクリル酸ｎ−ブチル４９．５質量部、アクリル酸０．５質量部及びアゾビスイソブチロニトリル（開始剤）０．２質量部を酢酸エチル５０質量部に溶解した溶液を４時間かけて滴下し、更に１０時間攪拌することにより得られた、質量平均分子量１２０万で、Ｔｇが−５４℃のポリマー。
【００４０】
さらにまた、視野角拡大機能付き（ディスコティック液晶層付き）偏光フィルムとしては、次の４層構成からなるものを用いた。
厚さ８０μｍのＴＡＣフィルム／ヨウ素を吸着させ配向させた厚さ２０μm のポリビニルアルコールフィルム／厚さ１００μｍのＴＡＣフィルム／厚さ３μｍの光学異方性層（トリフェニレン誘導体からなるディスコティック液晶層）
【００４１】
実施例１
ポリマーＡ１００質量部に対し、トリレンジイソシアネート系架橋剤（日本ポリウレタン社製、商品名：コロネートＬ）１．６０質量部（官能基当量７．３２ｍｍｏｌ）、キシリレンジイソシアネート系架橋剤（三井武田ケミカル社製、商品名：タケネートＤ−１１０Ｎ）０．６０質量部（官能基当量２．５８ｍｍｏｌ）及びシランカップリング剤〔信越化学工業社製、商品名：ＫＢＭ−３０３、２−（３，４−エポキシシクロヘキシル）エチルトリメトキシシラン〕０．０６質量部を加え、酢酸エチルにて濃度２５質量％となるように希釈して、粘着剤組成物溶液を得た。
この粘着剤組成物溶液を、ナイフコーターにて剥離フィルム（リンテック社製、商品名：ＳＰ−ＰＥＴ３８１１、厚さ３８μｍのポリエチレンテレフタレートフィルムに剥離処理した剥離フィルム) の剥離処理面に、乾燥後の塗布厚が２５μｍになるように塗布し、９０℃で１分間乾燥させ、粘着剤層を形成した。ついで、この粘着剤層付き剥離フィルムをディスコティック液晶層付き偏光フィルムに、粘着剤層とディスコティック液晶層とが接するように重ね合わせた。
このようにして得られた、粘着剤層・ディスコティック液晶層付き偏光フィルムについて、密着性、リワーク性及び耐久性を評価し、その結果を表１に示した。
【００４２】
実施例２
トリレンジイソシアネート系架橋剤の量を１．６０質量部から０．４０質量部（官能基当量１．８３ｍｍｏｌ）に変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００４３】
実施例３
トリレンジイソシアネート系架橋剤の量を１．６０質量部から３．２０質量部（官能基当量１４．６１ｍｍｏｌ）に変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００４４】
実施例４
キシリレンジイソシアネート系架橋剤の量を０．６０質量部から０．１５質量部（官能基当量０．６３ｍｍｏｌ）に変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００４５】
実施例５
キシリレンジイソシアネート系架橋剤の量を０．６０質量部から１．２０質量部（官能基当量５．１３ｍｍｏｌ）に変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００４６】
実施例６
ポリマーＡを同質量のポリマーＢに変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００４７】
実施例７
ポリマーＡを同質量のポリマーＣに変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００４８】
実施例８
ポリマーＡを同質量のポリマーＣに変え、さらにキシリレンジイソシアネート系架橋剤０．６０質量部をエポキシ系架橋剤（三菱瓦斯化学社製、商品名：ＴＥＴＲＡＤ−Ｃ）０．２４質量部（官能基当量２．６０ｍｍｏｌ）に変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００４９】
実施例９
ポリマーＡを同質量のポリマーＣに変え、さらにキシリレンジイソシアネート系架橋剤０．６０質量部をアルミキレート系架橋剤（川研ファインケミカル社製、商品名：ＡＬＣＨ−ＴＲ）０．３６質量部（官能基当量２．６１ｍｍｏｌ）に変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００５０】
実施例１０
ポリマーＡを同質量のポリマーＣに変え、さらにキシリレンジイソシアネート系架橋剤０．６０質量部をアジリジン系架橋剤（相互薬工社製、商品名：ＴＡＺＭ）０．３７質量部（官能基当量２．５８ｍｍｏｌ）に変えた以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００５１】
比較例１
架橋剤としてトリレンジイソシアネート系架橋剤（日本ポリウレタン社製、商品名：コロネートＬ）１．６０質量部（官能基当量７．３２ｍｍｏｌ）のみを使用した以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００５２】
比較例２
架橋剤としてキシリレンジイソシアネート系架橋剤（三井武田ケミカル社製、商品名：タケネートＤ−１１０Ｎ）０．６０質量部（官能基当量２．５８ｍｍｏｌ）のみを使用した以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００５３】
比較例３
架橋剤としてエポキシ系架橋剤（三菱瓦斯化学社製、商品名：ＴＥＴＲＡＤ−Ｃ）０．２４質量部（官能基当量２．６０ｍｍｏｌ）のみを使用した以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００５４】
比較例４
架橋剤としてキシリレンジイソシアネート系架橋剤（三井武田ケミカル社製、商品名：タケネートＤ−１１０Ｎ）０．６０質量部（官能基当量２．５８ｍｍｏｌ）及びエポキシ系架橋剤（三菱瓦斯化学社製、商品名：ＴＥＴＲＡＤ−Ｃ）０．２４質量部（官能基当量２．６０ｍｍｏｌ）を使用した以外は実施例１と全く同様にして、粘着剤層・ディスコティック液晶層付き偏光フィルムを得た。
このようにして得られた、粘着剤層・ディスコティック液晶層付き偏光フィルムについて、密着性、リワーク性及び耐久性を評価し、その結果を表１に示した。
【００５５】
【表１】
0004740551.tif 000002
【産業上の利用可能性】
【００５６】
本発明の粘着剤組成物は、被着体との接着性は無論のこと、ディスコティック液晶層との接着性にも優れ、しかも液晶ディスプレイ用途に必要な耐久性（耐熱性、耐水性等）にも優れたものであり、支持フィルムに直接にディスコティック液晶層を設けた形の光学機能性フィルムを液晶パネルに貼着したタイプの液晶ディスプレイの製造に適している。